МЕТАЛЛИЧЕСКИЙ АНОД ВЫДЕЛЕНИЯ КИСЛОРОДА, РАБОТАЮЩИЙ ПРИ ВЫСОКОЙ ПЛОТНОСТИ ТОКА, ДЛЯ ЭЛЕКТРОЛИЗЕРОВ ВОССТАНОВЛЕНИЯ АЛЮМИНИЯ

1. Металлический анод выделения кислорода для электрохимического извлечения алюминия разложением глинозема, растворенного во фторидсодержащем расплавленном электролите, содержащий сплав, состоящий, по существу, из никеля, железа, марганца, необязательно меди, и кремния, характеризующийся следующими составом и относительными долями:
никель (Ni)
62-68 вес.%
железо (Fe)
24-28 вес.%
марганец (Mn)
6-10 вес.%
медь (Cu)
0-0,9 вес.%
кремний (Si)
0,3-0,7 вес.%,
и, возможно, другие следовые элементы в суммарном количестве вплоть до 0,5 вес.%, причем:
весовое отношение Ni/Fe составляет в диапазоне от 2,1 до 2,89, предпочтительно от 2,3 до 2,6,
весовое отношение Ni/(Ni + Cu) составляет более 0,98,
весовое отношение Cu/Ni составляет менее 0,01,
а весовое отношение Mn/Ni составляет от 0,09 до 0,15.
2. Анод по п.1, причем сплав состоит из
никель (Ni)
64-66 вес.%
железо (Fe)
25-27 вес.%
марганец (Mn)
7-9 вес.%
медь (Cu)
0-0,7 вес.%
кремний (Si)
0,4-0,6 вес.%
3. Анод по п.2, причем сплав состоит из примерно
никель (Ni)
65 вес.%
железо (Fe)
26,5 вес.%
марганец (Mn)
7,5 вес.%
медь (Cu)
0,5 вес.%
кремний (Si)
0,5 вес.%
x
4. Анод по любому предыдущему пункту, причем поверхность сплава имеет оксидный слой, содержащий твердый раствор оксидов никеля и марганца (Ni,Mn)O.
5. Анод по любому из пп.1-3, причем поверхность сплава имеет оксидный слой, содержащий феррит никеля.
6. Анод по любому из пп.1-3, причем сплав, необязательно с предварительно окисленной поверхностью, покрыт наружным покрытием, содержащим оксид кобальта CoO.
7. Анод по п.4, причем поверхность сплава имеет оксидный слой, содержащий феррит никеля.
8. Анод по п.4, причем сплав, необязательно с предварительно окисленной поверхностью, покрыт наружным покрытием, содержащим оксид кобальта CoO.
9. Анод по п.5, причем сплав, необязательно с предварительно окисленной поверхностью, покрыт наружным покрытием, содержащим оксид кобальта CoO.
10. Анод по п.7, причем сплав, необязательно с предварительно окисленной поверхностью, покрыт наружным покрытием, содержащим оксид кобальта CoO.
11. Электролизер для электрохимического извлечения алюминия, содержащий по меньшей мере один анод, заявленный в любом предыдущем пункте, погружаемый во фторидсодержащий расплавленный электролит, содержащийся в электролизере.
12. Электролизер по п.11, причем расплавленный электролит находится при температуре 870-970°C, в частности 910-950°C.
13. Способ получения алюминия в электролизере, заявленном в п.11 или 12, включающий в себя пропускание тока электролиза между анодом и катодом, погруженными во фторидсодержащий расплавленный электролит, с выделением кислорода на поверхности анода и восстановлением алюминия на катоде.
2
2
14. Способ по п.13, причем ток пропускают с анодной плотностью тока по меньшей мере 1 А/см, в частности по меньшей мере 1,1, или по меньшей мере 1,2 А/см.